【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
モノマーを含むプレミックスからなるポリマーと、アクリル系オリゴマーと、を含む、接着剤組成物であって、
前記モノマーが、アルキル（メタ）アクリレートエステル又はアリール（メタ）アクリレートエステルと、親水性共重合性モノマーと、含み、
前記アルキル（メタ）アクリレートエステルのアルキル基が、４〜１８個の炭素原子を有し、
前記アルキル（メタ）アクリレートエステル又は前記アリール（メタ）アクリレートエステルが、２−エチルヘキシル（メタ）アクリレート、エチル（メタ）アクリレート、メチル（メタ）アクリレート、ｎ−プロピル（メタ）アクリレート、イソプロピル（メタ）アクリレート、ペンチル（メタ）アクリレート、ｎ−オクチル（メタ）アクリレート、イソオクチル（メタ）アクリレート、イソノニル（メタ）アクリレート、ｎ−ブチル（メタ）アクリレート、イソブチル（メタ）アクリレート、ヘキシル（メタ）アクリレート、ｎ−ノニル（メタ）アクリレート、イソアミル（メタ）アクリレート、ｎ−デシル（メタ）アクリレート、イソデシル（メタ）アクリレート、ドデシル（メタ）アクリレート、イソボルニル（メタ）アクリレート、シクロヘキシル（メタ）アクリレート、フェニルメタ（アクリレート）、ベンジルメタ（アクリレート）、イソステアリルアクリレート、及び２−メチルブチル（メタ）アクリレート、並びにこれらの組み合わせから選択され、
前記親水性共重合性モノマーが、アクリル酸、メタクリル酸、イタコン酸、フマル酸、メタクリルアミド、Ｎ−アルキル置換及びＮ，Ｎ−ジアルキル置換アクリルアミド又はメタクリルアミド（アルキル基は最高３個の炭素を有する）、２−ヒドロキシエチルアクリレート、２−ヒドロキシプロピルアクリレート、４−ヒドロキシブチルアクリレート、２−エトキシエトキシエチルアクリレート、２−メトキシエトキシエチルアクリレート、アクリルアミド、及びＮ−モルホリノアクリレート、並びにこれらの組み合わせから選択され、
前記アクリル系オリゴマーが、Ｃ１〜Ｃ２０のアルキル（メタ）アクリレートエステルを含み、２５℃未満のガラス転移点を有し、少なくとも１０００であって、オリゴマーの絡み合い分子量を超えない重量平均分子量を有し、
前記接着剤組成物が、周波数１Ｈｚにおいて、２５℃〜１００℃の温度範囲にわたって０．５〜１．０のタンデルタ値を保持し、４６０〜７２０ｎｍの範囲にわたって少なくとも８５％の透過率を有する、接着剤組成物。
【請求項２】
第１の基材、第２の基材及び前記第１の基材と前記第２の基材との間に配置される接着剤組成物を含む、積層体であって、
前記接着剤組成物が、モノマーを含むプレミックスからなるポリマーと、アクリル系オリゴマーと、を含み、
前記モノマーが、アルキル（メタ）アクリレートエステル又はアリール（メタ）アクリレートエステルと、親水性共重合性モノマーと、含み、
前記アルキル（メタ）アクリレートエステルのアルキル基が、４〜１８個の炭素原子を有し、
前記アルキル（メタ）アクリレートエステル又は前記アリール（メタ）アクリレートエステルが、２−エチルヘキシル（メタ）アクリレート、エチル（メタ）アクリレート、メチル（メタ）アクリレート、ｎ−プロピル（メタ）アクリレート、イソプロピル（メタ）アクリレート、ペンチル（メタ）アクリレート、ｎ−オクチル（メタ）アクリレート、イソオクチル（メタ）アクリレート、イソノニル（メタ）アクリレート、ｎ−ブチル（メタ）アクリレート、イソブチル（メタ）アクリレート、ヘキシル（メタ）アクリレート、ｎ−ノニル（メタ）アクリレート、イソアミル（メタ）アクリレート、ｎ−デシル（メタ）アクリレート、イソデシル（メタ）アクリレート、ドデシル（メタ）アクリレート、イソボルニル（メタ）アクリレート、シクロヘキシル（メタ）アクリレート、フェニルメタ（アクリレート）、ベンジルメタ（アクリレート）、イソステアリルアクリレート、及び２−メチルブチル（メタ）アクリレート、並びにこれらの組み合わせから選択され、
前記親水性共重合性モノマーが、アクリル酸、メタクリル酸、イタコン酸、フマル酸、メタクリルアミド、Ｎ−アルキル置換及びＮ，Ｎ−ジアルキル置換アクリルアミド又はメタクリルアミド（アルキル基は最高３個の炭素を有する）、２−ヒドロキシエチルアクリレート、２−ヒドロキシプロピルアクリレート、４−ヒドロキシブチルアクリレート、２−エトキシエトキシエチルアクリレート、２−メトキシエトキシエチルアクリレート、アクリルアミド、及びＮ−モルホリノアクリレート、並びにこれらの組み合わせから選択され、
前記アクリル系オリゴマーが、Ｃ１〜Ｃ２０のアルキル（メタ）アクリレートエステルを含み、２５℃未満のガラス転移点を有し、少なくとも１０００であって、オリゴマーの絡み合い分子量を超えない重量平均分子量を有し、
前記接着剤組成物が、周波数１Ｈｚにおいて、２５〜１００℃の温度範囲にわたって０．５〜１．０のタンデルタ値を保持し、４６０〜７２０ｎｍの範囲にわたって少なくとも８５％の透過率を有する、積層体。
【請求項３】
前記第１の基材及び前記第２の基材のうちの少なくとも１つが実質的に透明である、請求項２に記載の積層体。
【請求項４】
前記第１の基材及び前記第２の基材のうちの少なくとも１つが５０μｍ〜７０μｍのインクステップを含み、前記接着剤組成物を含む接着剤層の厚さが５μｍ〜２５０μｍである、請求項２に記載の積層体。
【請求項５】
積層体を組み立てる方法であって、
接着剤組成物を準備することであって、前記接着剤組成物が、
モノマーを含むプレミックスからなるポリマーと、アクリル系オリゴマーと、を含み、
前記モノマーが、アルキル（メタ）アクリレートエステル又はアリール（メタ）アクリレートエステルと、親水性共重合性モノマーと、含み、
前記アルキル（メタ）アクリレートエステルのアルキル基が、４〜１８個の炭素原子を有し、
前記アルキル（メタ）アクリレートエステル又は前記アリール（メタ）アクリレートエステルが、２−エチルヘキシル（メタ）アクリレート、エチル（メタ）アクリレート、メチル（メタ）アクリレート、ｎ−プロピル（メタ）アクリレート、イソプロピル（メタ）アクリレート、ペンチル（メタ）アクリレート、ｎ−オクチル（メタ）アクリレート、イソオクチル（メタ）アクリレート、イソノニル（メタ）アクリレート、ｎ−ブチル（メタ）アクリレート、イソブチル（メタ）アクリレート、ヘキシル（メタ）アクリレート、ｎ−ノニル（メタ）アクリレート、イソアミル（メタ）アクリレート、ｎ−デシル（メタ）アクリレート、イソデシル（メタ）アクリレート、ドデシル（メタ）アクリレート、イソボルニル（メタ）アクリレート、シクロヘキシル（メタ）アクリレート、フェニルメタ（アクリレート）、ベンジルメタ（アクリレート）、イソステアリルアクリレート、及び２−メチルブチル（メタ）アクリレート、並びにこれらの組み合わせから選択され、
前記親水性共重合性モノマーが、アクリル酸、メタクリル酸、イタコン酸、フマル酸、メタクリルアミド、Ｎ−アルキル置換及びＮ，Ｎ−ジアルキル置換アクリルアミド又はメタクリルアミド（アルキル基は最高３個の炭素を有する）、２−ヒドロキシエチルアクリレート、２−ヒドロキシプロピルアクリレート、４−ヒドロキシブチルアクリレート、２−エトキシエトキシエチルアクリレート、２−メトキシエトキシエチルアクリレート、アクリルアミド、及びＮ−モルホリノアクリレート、並びにこれらの組み合わせから選択され、
前記アクリル系オリゴマーが、Ｃ１〜Ｃ２０のアルキル（メタ）アクリレートエステルを含み、２５℃未満のガラス転移点を有し、少なくとも１０００であって、オリゴマーの絡み合い分子量を超えない重量平均分子量を有し、
前記接着剤組成物が、４６０〜７２０ｎｍの範囲にわたって少なくとも８５％の透過率を有することと、
前記接着剤組成物を２５℃〜６０℃の温度にて積層することと、
前記接着剤組成物をオートクレーブすることであって、前記接着剤組成物が周波数１Ｈｚにおいて、２５℃〜１００℃の温度範囲にわたって０．５〜１．０のタンデルタ値を保持することと、を含む、方法。